(57)【要約】      （修正有）【課題】非鉄金属熔錬炉から排出されるスラグを水砕したときに発生する排ガスを処理する方法および排ガスの処理設備を提供する。【解決手段】非鉄金属熔錬炉から排出されるスラグを水砕したときに発生する水蒸気を主成分とし、金属フュームを含有する排ガス５を処理する方法であって、該排ガス５を湿式電気集塵機９で処理する工程を含む方法であり、該排ガス処理設備は、排ガス収集手段７と排ガス通路８と湿式電気集塵機９とを備え、排ガス収集手段７は排ガス発生箇所の上方に設けられ、排ガス収集手段７と湿式電気集塵機９は排ガス通路８によって連結されている。【選択図】図１
2011117709.tif 000002
【特許請求の範囲】
【請求項１】
非鉄金属熔錬炉から排出されるスラグを水砕したときに発生する水蒸気を主成分とし、金属フュームを含有する排ガスを処理する方法であって、該排ガスを湿式電気集塵機で処理する工程を含む方法。
【請求項２】
非鉄金属は銅である請求項１に記載の方法。
【請求項３】
排ガスはＣｕ、Ｚｎ、Ｎｉ及びＦｅから選択される一種以上の金属フュームを含有する請求項１又は２に記載の方法。
【請求項４】
湿式電気集塵機から排出される金属成分を含有する排水を中和処理後、ろ過し、残渣を熔錬炉へ戻す工程を更に含む請求項１〜３何れか一項記載の方法。
【請求項５】
非鉄金属熔錬炉から排出されるスラグを水砕したときに発生する水蒸気を主成分とし、金属フュームを含有する排ガスを処理する設備であって、排ガス収集手段と排ガス通路と湿式電気集塵機とを備え、排ガス収集手段は排ガス発生箇所の上方に設けられ、排ガス収集手段と湿式電気集塵機は排ガス通路によって連結されている設備。
【請求項６】
非鉄金属は銅である請求項５に記載の設備。
【請求項７】
排ガスはＣｕ、Ｚｎ、Ｎｉ及びＦｅから選択される一種以上の金属フュームを含有する請求項５又は６に記載の設備。
【発明の詳細な説明】
【技術分野】
【０００１】
本発明は、非鉄金属熔錬炉から排出されるスラグを水砕したときに発生する排ガスの処理方法に関し、とりわけ該排ガス中に含まれる金属フュームの処理方法に関する。また、本発明は、非鉄金属熔錬炉から排出されるスラグを水砕したときに発生する排ガスの処理設備に関し、とりわけ該排ガス中に含まれる金属フュームの処理設備に関する。
【背景技術】
【０００２】
銅、鉛、亜鉛及びニッケル等の非鉄金属の製錬過程では、熔錬炉中の製錬反応によって不純な金属硫化物の混合物であるマットと、非金属組成の滓であるスラグが生成する。マット及びスラグは分離して熔錬炉から排出される。例えば、銅の製錬プロセスでは、硫化銅鉱の精鉱を溶鉱炉、反射炉、自溶炉等の熔錬炉に装入し、加熱溶融して銅分の多いマットと、鉄、珪酸を主成分とするスラグを生成させ、これらを分けて排出する。マットは転炉で酸化吹錬することにより粗銅となる。スラグは、一般には、高圧の海水又は工業用水を用いて取り扱いやすい大きさまで水砕処理した後に、埋め立て処理したり土木資材などとして有効利用したりしている。
【０００３】
熔錬炉から排出する高温のスラグを水砕すると、多量の水蒸気を含む排ガスが発生する。スラグ水砕時に発生する排ガスの処理方法としては、鉄製錬時に溶鉱炉から排出されるスラグを水砕処理するときに発生する排ガスを対象とする方法が幾つか知られている。
【０００４】
例えば、特開平８−２４５２４３号公報（特許文献１）には、溶鉱炉から排出された溶滓に冷水を与えて水砕処理した際、該水砕処理により発生する多量の排ガスから、溶滓と冷水とが急冷反応したとき生成されて混入するＨ2ＳガスやＳＯ2ガスを除去する方法が記載されている。
【０００５】
上記方法は、Ｈ2ＳガスやＳＯ2ガスを含んだ前記排ガスに冷却水を散布して冷却することにより該排ガスの温度を低下させると共に排ガス中の水蒸気を凝縮させ、その凝縮水を分離して該排ガスを飽和状態とし、その後に該排ガス中に浮遊する微細な水滴を除去して飽和蒸気のガス体とし、該ガス体を前記溶鉱炉に帰還し含有されるＨ2ＳガスやＳＯ2ガスを該溶鉱炉内で脱硫反応によって滓化するようにしたことを特徴とする（請求項１）。排ガス中に浮遊する微細な水滴を除去して飽和蒸気のガス体とする手段として、湿式電気集塵機が挙げられている。
【０００６】
また、米国特許第５，５４０，８９５号明細書（特許文献２）には、溶鉱炉スラグを水砕して造粒するときに発生するＨ2Ｓ及びＳＯ2を含有する蒸気及びガスに対して、アルカリ水を噴霧することによって処理する方法が記載されている。
【先行技術文献】
【特許文献】
【０００７】
【特許文献１】特開平８−２４５２４３号公報
【特許文献２】米国特許第５，５４０，８９５号明細書
【発明の概要】
【発明が解決しようとする課題】
【０００８】
上記方法は何れも鉄製錬過程で生ずるスラグの水砕時に発生する排ガスの処理を対象とするものであり、非鉄金属熔錬炉から排出されるスラグを水砕したときに発生する排ガスを処理する方法に関しては開示されていない。これまで、非鉄金属熔錬炉から排出されるスラグを水砕したときに発生する排ガス中に特に処理を必要とする成分が含まれているとは考えられておらず、大気中にそのまま放出することが通常であった。そのため、その成分を詳細に分析した事例はなく、処理すべき成分も明らかになっていなかった。
【０００９】
そこで、本発明は、非鉄金属熔錬炉から排出されるスラグを水砕したときに発生する排ガスを処理する方法を提供することを課題の一つとする。また、本発明は、非鉄金属熔錬炉から排出されるスラグを水砕したときに発生する排ガスの処理設備を提供することを別の課題の一つとする。
【課題を解決するための手段】
【００１０】
本発明者は、非鉄金属熔錬炉から排出されるスラグを水砕したときに発生する排ガスを分析したところ、多量の水蒸気に紛れて鉄や砒素などの金属フュームが微量含まれることを見出した。金属フュームは金属蒸気が凝集してできた微細な粒子であり、作業環境及び周囲環境保全の観点から、大気中への放出を防止することが好ましい。
【００１１】
金属フュームは一般的に粒子径が細かく、１μｍ以下のものが大部分と考えられている。このサブミクロンの粒子は、慣性衝突による水滴への捕集はされにくく、ブラウン拡散運動による捕集しか期待できない。このことから、水滴径の細かいスプレー塔による捕集では、９０％以上の捕集が困難なのが一般的である。また、スプレー水中に含まれる浮遊物質（ＳＳ）のために、水滴径を安定して維持できず、捕集効率が低下する虞れがあり、また、配管へのスケールが生じ、スプレー塔のメンテナンス頻度が増加することが懸念される。
【００１２】
これに対して、湿式電気集塵機（ミストコットレル）による捕集は、サブミクロン径の粒子であっても８０％以上の集塵効率が可能であるため、金属フュームは湿式電気集塵機を用いることで除去可能である。金属フュームを湿式電気集塵機で捕集できること自体は知られているが、非鉄金属熔錬炉から排出されるスラグを水砕したときに発生する排ガス処理に湿式電気集塵機を適用した事例は本発明者の知る限り存在しないし、その必要性も認識されていなかった。
【００１３】
従って、本発明は一側面において、非鉄金属熔錬炉から排出されるスラグを水砕したときに発生する水蒸気を主成分とし、金属フュームを含有する排ガスを処理する方法であって、該排ガスを湿式電気集塵機で処理する工程を含む方法である。
【００１４】
本発明に係る方法の一実施態様においては、非鉄金属は銅である。
【００１５】
本発明に係る方法の別の一実施態様においては、排ガスはＣｕ、Ｚｎ、Ｎｉ及びＦｅから選択される一種以上の金属フュームを含有する。
【００１６】
本発明に係る方法の更に別の一実施態様においては、湿式電気集塵機から排出される金属成分を含有する排水を中和処理後、ろ過し、残渣を熔錬炉へ戻す工程を更に含む。
【００１７】
本発明は別の一側面において、非鉄金属熔錬炉から排出されるスラグを水砕したときに発生する水蒸気を主成分とし、金属フュームを含有する排ガスを処理する設備であって、排ガス収集手段と排ガス通路と湿式電気集塵機とを備え、排ガス収集手段は排ガス発生箇所の上方に設けられ、排ガス収集手段と湿式電気集塵機は排ガス通路によって連結されている設備である。
【００１８】
本発明に係る設備の一実施態様においては、非鉄金属は銅である。
【００１９】
本発明に係る設備の別の一実施態様においては、排ガスはＣｕ、Ｚｎ、Ｎｉ及びＦｅから選択される一種以上の金属フュームを含有する。
【発明の効果】
【００２０】
本発明によれば、非鉄金属熔錬炉から排出されるスラグを水砕したときに発生する排ガスから金属フュームを除去することが可能となる。
【図面の簡単な説明】
【００２１】
【図１】図１は、本発明に係る排ガス処理スキームの一例を示す。
【発明を実施するための形態】
【００２２】
以下に、本発明に係る排ガス処理方法の好適な実施形態を、図１を参照しながら説明する。電気錬カン炉等の熔錬炉１から排出されたスラグは、スラグ樋３を介して水砕樋４に流入し、その水砕樋を流下してきた水砕水２により水砕され、水砕スラグとして水砕槽６内に落下する。水砕スラグは水砕槽内に設けたバケットエレベーター（図示せず）によりすくい上げられ、系外に搬送される。
【００２３】
製錬する非鉄金属の種類によって異なるが、例えば、銅製錬工程において熔錬炉から排出されるスラグの組成は、一般にＦｅ：３５〜４５質量％、Ｆｅ3Ｏ4：３〜１５質量％、ＳｉＯ2：２５〜３５質量％、Ｃｕ：０．５〜３質量％である。本発明の対象となる非鉄金属には特に制限はないが、例えば銅、亜鉛、ニッケルが挙げられる。
【００２４】
水砕前のスラグは通常１１５０〜１３００℃程度の高温であり、これと水が接触する箇所である水砕樋４及び水砕槽６付近からは多量の水蒸気が排ガス５として発生する。発生した水蒸気は、微量の金属フュームを含有しており、水砕樋４及び水砕槽６の上方を覆い、望ましくは上下・水平方向への移動が可能な、集煙フード７（排ガス収集手段）によって回収する。水砕時の排ガス中には、Ｃｕ、Ｚｎ及びＦｅなどの金属フュームが含まれており、一般に０．１〜１０ｍｇ／ｍ3程度の濃度で含まれている。ただし、製錬する金属によって金属フュームの組成は異なり、例えば銅製錬の場合、Ｚｎの濃度は他の金属に比べて高く、一般に１〜１０ｍｇ／ｍ3程度含まれる。集煙フード内の排ガス温度は典型的には８０〜９０℃程度である。
【００２５】
次いで、集煙フード７によって回収された水蒸気を主成分とする排ガス５は、煙道８（排ガス通路）を通って、湿式電気集塵機９に導入される。煙道８を通過する間に、水蒸気は自然に一部凝縮する。湿式電気集塵機９の入口における排ガス温度は典型的には３０〜８０℃程度である。本発明においては、集煙フードから湿式電気集塵機までには冷却水を排ガスに散布する手段（冷却塔など）は不要である。
【００２６】
湿式電気集塵機９は、一般に、放電極と集塵極の間に高電圧を与えてコロナ放電させることで、ガス中に浮遊する粒子を帯電させ、更に、電界によって生じるクーロン力で集塵極へ粒子を回収し、その後に回収された粒子をスプレー水で洗い流すことで排水として排出する装置である。金属フュームは金属蒸気が凝集してできた微細な粒子であり、湿式電気集塵機で回収することができる。ただし、金属フュームは１μｍ以下の微細なものが大部分であるため、充分な回収率を得るためには、高電圧側での運転が望ましい。
【００２７】
典型的な湿式電気集塵機の運転条件としては、電圧が約１０〜５０ｋＶであり、電流が３０〜１００ｍＡ程度である。
【００２８】
湿式電気集塵機９としては、公知のものを適宜選択して使用すればよいが、例えば、放電極と集塵極をガス流に対して平行となるように配置した平行型のもの、集塵極と放電極をガス流に対して直交するように配置させたクロスフロー型（例：ノイルフト型）のものがある。
【００２９】
湿式電気集塵機９を出た排ガス１０は大気に放出することができる。排ガス温度は湿式電気集塵機９の出口で２０〜４０℃程度である。一方、湿式電気集塵機９から排出される回収金属を含有する排水１１は、排水槽１２に回収された後、ポンプで総合排水処理工場へ送られ、中和処理後、フルタープレスでろ過される。残渣として回収された金属は、混合鉱として、熔錬炉へ戻すことができる。
【実施例】
【００３０】
以下、本発明の実施例を説明するが、実施例は例示目的であって発明が限定されることを意図しない。
【００３１】
（実施例１）
本実施例では、銅製錬において、自溶炉に付属の電気錬カン炉から排出される高温スラグを水砕したときに発生する排ガスの処理を行った。図１の排ガス処理スキームに従う排ガス処理設備を構築した。電気錬カン炉から排出されたスラグは、スラグ樋を介して水砕樋に流入し、その水砕樋を流下してきた水砕水により水砕され、水砕スラグとして水砕槽内に落下する。水砕時に発生する多量の水蒸気を伴う排ガスを、水砕樋及び水砕槽を覆う集煙フードで回収した。集煙フード内の排ガス温度は８０〜９０℃程度であった。集煙フードに回収された排ガスは、集煙フード上部にある煙道口を通って煙道に入り、湿式電気集塵機へと送った。湿式電気集塵機に流入する排ガス温度は３０〜８０℃程度であり、湿式電気集塵機から排出される排ガス温度は２０〜４０℃程度であった。
【００３２】
スラグの水砕条件は以下とした。
・スラグ水砕量      ２．５ｔ／ｍｉｎ
・水砕前スラグ温度  １１５０〜１３００℃
・水砕水量          ２０ｔ／ｍｉｎ
【００３３】
スラグ中の金属濃度（質量％）をＪＩＳ  Ｋ００８３に準拠して排ガス中の金属分析方法によって測定した結果を表１に示す。
【００３４】
【表１】
2011117709.tif 000003
【００３５】
排ガス処理設備の運転条件は以下とした。
・集煙フードでの排ガス回収量  ３００ｍ3／ｍｉｎ
・湿式電気集塵機仕様
−メーカ：エルデック社製ノイルフト型
−電圧：１５〜２５ｋＶ
−電流：６０〜１００ｍＡ
−スプレー水量：約２０Ｌ／ｍｉｎ
【００３６】
集煙フードで回収した排ガス中の金属濃度（集塵機入口濃度）、湿式電気集塵機で処理した後の排ガス中の金属濃度（集塵機出口濃度）、及び回収率（％）を表２に示す。金属濃度の測定はＪＩＳ  Ｋ００８３  排ガス中の金属分析方法で行った。
【００３７】
【表２】
2011117709.tif 000004
【００３８】
（実施例２）
実施例１と同様に、銅製錬において、自溶炉に付属の電気錬カン炉から排出される高温スラグを水砕したときに発生する排ガスの処理を行った。ただし、実施例２では実施例１よりも集煙フードでの排ガス回収量を多くして行った。
【００３９】
スラグの水砕条件は以下とした。
・スラグ水砕量      ２．５ｔ／ｍｉｎ
・水砕前スラグ温度  １１５０〜１３００℃
・水砕水量          ２０ｔ／ｍｉｎ
【００４０】
排ガス処理設備の運転条件は以下とした。
・集煙フードでの排ガス回収量  ５００ｍ3／ｍｉｎ
・湿式電気集塵機仕様
−メーカ：エルデック社製ノイルフト型（２区、３段型）
区：区画ごとに別の高圧電源装置によって荷電しているのでその区分数。
段：１対の放電極及び集塵極を１段とし、ガス流れ方向に設置した段数。
−電圧：３０〜３５ｋＶ（１区目、２区目）
−電流：１１０〜１５０ｍＡ（１区目）、１４０〜１８０ｍＡ（２区目）、
−スプレー水量：約１０Ｌ／ｍｉｎ
【００４１】
排ガスの集塵機入口及び出口における温度、流量、金属フューム捕集重量、金属フューム濃度、集塵効率（％）を表３に示す。金属フュームのうち、Ｃｕ、Ｚｎ及びＦｅのフュームについて、排ガスの集塵機入口及び出口における濃度、及び回収率（％）を表４に示す。排ガス中の金属フュームが高い効率で回収できることが分かる。金属フューム及び金属濃度の測定はＪＩＳ  Ｋ００８３排ガス中の金属分析方法に基づいて行った。
【表３】
2011117709.tif 000005
【００４２】
【表４】
2011117709.tif 000006
【符号の説明】
【００４３】
１    熔錬炉
２    水砕水
３    スラグ樋
４    水砕樋
５    排ガス
６    水砕槽
７    集煙フード
８    煙道
９    湿式電気集塵機
１０  排ガス
１１  排水
１２  排水槽
１３  排水
【図１】
2011117709.tif 000007